(57)【特許請求の範囲】
【請求項１】
エチレン−プロピレン−アルファオレフィンランダム共重合体７５〜９５重量％と、エチレン含有量が２０〜５０重量％であるエチレン−プロピレンブロック共重合体５〜２５重量％とからなるポリプロピレンランダムブロック共重合体を含み、
前記エチレン−プロピレンブロック共重合体の溶剤抽出物は、キシレン溶剤を用いて１５０℃で可溶された成分であり、
（キシレン溶剤を用いて可溶な成分である前記エチレン−プロピレンブロック共重合体の固有粘度）÷（エチレン−プロピレン−アルファオレフィンランダム共重合体の固有粘度）で計算される固有粘度比が０．３〜１であり、
０．０７〜０．５重量％の核剤と、０．００３〜０．０８重量％のＭＩ上昇剤と、０．０１〜１重量％の調色剤とを含むことを特徴とするポリプロピレン樹脂組成物。
【請求項２】
前記エチレン−プロピレン−アルファオレフィンランダム共重合体はエチレン０．５〜７重量％および炭素数が４〜５のアルファオレフィン１〜１５重量％を含むことを特徴とする請求項１に記載のポリプロピレン樹脂組成物。
【請求項３】
前記アルファオレフィンはブテンであることを特徴とする請求項２に記載のポリプロピレン樹脂組成物。
【請求項４】
酸化防止剤および触媒中和剤の中から選択された１種以上の添加剤をさらに含むことを特徴とする請求項１に記載のポリプロピレン樹脂組成物。
【請求項５】
前記核剤は有機金属系核剤、ソルビトール系核剤およびノニトール系核剤の中から選択された１種以上であることを特徴とする請求項１に記載のポリプロピレン樹脂組成物。
【請求項６】
前記調色剤はチタン系酸化物の中から選択された１種以上であることを特徴とする請求項１に記載のポリプロピレン樹脂組成物。
【請求項７】
前記ＭＩ上昇剤は有機過酸化物の中から選択された１種以上であることを特徴とする請求項１に記載のポリプロピレン樹脂組成物。
【請求項８】
前記酸化防止剤はフェノール系酸化防止剤およびホスフェート系酸化防止剤の中から選択された１種以上であることを特徴とする請求項４に記載のポリプロピレン樹脂組成物。
【請求項９】
前記触媒中和剤は有機触媒中和剤および無機触媒中和剤の中から選択された１種以上であることを特徴とする請求項４に記載のポリプロピレン樹脂組成物。
【請求項１０】
溶融指数が１〜５０ｇ／１０ｍｉｎ（２３０℃／２．１６ｋｇ）であることを特徴とする請求項１に記載のポリプロピレン樹脂組成物。
【請求項１１】
請求項１〜１０のいずれか一項に記載のポリプロピレン樹脂組成物の製造方法であって、
エチレン−プロピレン−アルファオレフィンランダム共重合体を重合する第１重合段階と、前記第１重合段階を通して製造されたエチレン−プロピレン−アルファオレフィンランダム共重合体の存在下でエチレンおよびプロピレンを追加的に投入してエチレン−プロピレンブロック共重合体を重合する第２重合段階とを含むことを特徴とするポリプロピレン樹脂組成物の製造方法。
【請求項１２】
前記第２重合段階以降に核剤、調色剤、ＭＩ上昇剤、酸化防止剤および触媒中和剤の中から選択された１種以上の添加剤を投入し混合する混合段階をさらに含むことを特徴とする請求項１１に記載のポリプロピレン樹脂組成物の製造方法。
【請求項１３】
前記第１重合段階および第２重合段階は気相重合またはバルク重合であることを特徴とする請求項１１に記載のポリプロピレン樹脂組成物の製造方法。
【請求項１４】
請求項１〜１０のいずれか一項に記載のポリプロピレン樹脂組成物で製造されることを特徴とする成形品。
【請求項１５】
前記成形品は冷蔵容器、冷凍容器、多用途の収納箱、自動車用内外装材、食品包装容器、瓶の栓、包装用フィルム、保護フィルム、デコシート、レトルトパウチ、医薬容器および入出中空成形品であることを特徴とする請求項１４に記載の成形品。
【発明の詳細な説明】
【技術分野】
【０００１】
本発明による耐白化性および耐衝撃性に優れたポリプロピレン樹脂組成物はエチレン−プロピレン−アルファオレフィンランダム共重合体７５〜９５重量％およびエチレン含有量が２０〜５０重量％であるエチレン−プロピレンブロック共重合体５〜２５重量％からなるポリプロピレンランダムブロック共重合体を含み、前記エチレン−プロピレンブロック共重合体に対するエチレン−プロピレン−アルファオレフィンランダム共重合体の固有粘度比が０．３〜１であることを特徴とし、耐白化性および耐衝撃性において優秀な効果を示す。
【背景技術】
【０００２】
一般にポリプロピレン樹脂組成物は軽く、値段対比機械的物性に優れて射出成形品の材料として幅広く使用されている。最近、ポリプロピレンを適用する製品の用途がフィルム包装材あるいは小型射出容器から自動車用バンパーのような大型射出製品分野に広くなっているのに、特に製品の大型化による、重量減少のために製品を薄膜化しており、これによって外部衝撃に壊れやすい弱点があり、高い剛性とともにさらに高い水準の耐衝撃性が要求されている。しかし、ポリプロピレンを利用した素材開発において耐衝撃性と剛性は反比例する傾向にあり、また、分子構造側面において曲げあるいは外部衝撃による耐白化特性が落ちるという問題点がある。
【０００３】
ポリプロピレン単独重合体は衝撃に弱いので、耐衝撃性を高めるためにポリプロピレン単独重合体に衝撃改質材を添加する方法を使用する。このような衝撃改質剤の導入は改質剤の含有量が増加することによって剛性が急激に低下し、特にゴム−弾性体は高価で製造原価が上昇する短所がある。また、耐衝撃性向上に効果的なゴム−弾性体は粘度が高くてポリプロピレンに添加するほど射出成形時に加工性が低下するという短所および組成物と改質材との収縮率差による白化現象がひどく発生するという問題点がある。
【０００４】
米国特許第５２５８４６４号、同第４７３４４５９号およびＪＰ５２０７２−７４４−６／７７（特開昭５２−７２７４４号公報）においてはスチレン−エチレン−ブチレン−スチレン（ＳＥＢＳ）ゴムを添加したり、高密度ポリエチレンを配合するなどの方案を提示しているが、依然として剛性および耐熱性が低下するなどの問題点を解決できなかった。
【先行技術文献】
【特許文献】
【０００５】
【特許文献１】米国特許第５２５８４６４号明細書
【特許文献２】米国特許第４７３４４５９号明細書
【特許文献３】特開昭５２−７２７４４号公報
【発明の概要】
【発明が解決しようとする課題】
【０００６】
本発明の目的は、このような問題点を解決し、耐白化性および耐衝撃性に優れたポリプロピレン樹脂組成物を提供することにある。
【課題を解決するための手段】
【０００７】
前記目的を達成するための本発明の様相は、エチレン−プロピレン−アルファオレフィンランダム共重合体７５〜９５重量％およびエチレン含有量が２０〜５０重量％であるエチレン−プロピレンブロック共重合体５〜２５重量％からなるポリプロピレンランダムブロック共重合体を含み、前記エチレン−プロピレンブロック共重合体に対するエチレン−プロピレン−アルファオレフィンランダム共重合体の固有粘度比が０．３〜１であることを特徴とするポリプロピレン樹脂組成物を提供することにある。
【０００８】
本発明の望ましい特徴によれば、前記エチレン−プロピレン−アルファオレフィンランダム共重合体はエチレン０．５〜７重量％および炭素数が４〜５のアルファオレフィン１〜１５重量％を含む。
【０００９】
本発明の望ましい特徴によれば、前記アルファオレフィンはブテンである。
【００１０】
本発明のさらに望ましい特徴によれば、前記ポリプロピレン樹脂組成物は核剤、調色剤、ＭＩ上昇剤、酸化防止剤および触媒中和剤の中から選択された１種以上の添加剤をさらに含む。
【００１１】
本発明のさらに望ましい特徴によれば、前記核剤は有機金属系核剤、ソルビトール系核剤およびノニトール系核剤の中から選択された１種以上である。
【００１２】
本発明のより一層望ましい特徴によれば、前記調色剤はチタン系酸化物の中から選択された１種以上である。
【００１３】
本発明のより一層望ましい特徴によれば、前記ＭＩ上昇剤は有機過酸化物の中から選択された１種以上である。
【００１４】
本発明のより一層望ましい特徴によれば、前記酸化防止剤はフェノール系酸化防止剤およびホスフェート系酸化防止剤の中から選択された１種以上である。
【００１５】
本発明のより一層望ましい特徴によれば、前記触媒中和剤は有機触媒中和剤および無機触媒中和剤の中から選択された１種以上である。
【００１６】
本発明のより一層望ましい特徴によれば、前記ポリプロピレン樹脂組成物は溶融指数が１〜５０ｇ／１０ｍｉｎ（２３０℃／２．１６ｋｇ）である。
【００１７】
本発明の他の様相は、エチレン−プロピレン−アルファオレフィンランダム共重合体を重合する第１重合段階および前記第１重合段階を通して製造されたエチレン−プロピレン−アルファオレフィンランダム共重合体の存在下でエチレンおよびプロピレンをさらに投入してエチレン−プロピレンブロック共重合体を重合する第２重合段階を含むことを特徴とするポリプロピレン樹脂組成物の製造方法を提供することにある。
【００１８】
本発明の望ましい特徴によれば、前記第２重合段階以降に核剤、調色剤、ＭＩ上昇剤、酸化防止剤および触媒中和剤の中から選択された１種以上の添加剤を投入し混合する混合段階をさらに含む。
【００１９】
本発明のさらに望ましい特徴によれば、前記第１重合段階および第２重合段階は気相重合またはバルク重合である。
【発明の効果】
【００２０】
本発明による耐白化性および耐衝撃性に優れたポリプロピレン樹脂組成物は耐白化性および耐衝撃性に優れて、自動車用内外装材および食品包装容器などの多様な成形品として応用可能なポリプロピレン樹脂組成物を提供することに優秀な効果を示す。
【発明を実施するための形態】
【００２１】
以下、本発明の望ましい実施例および各成分の物性について詳細に説明するが、これは本発明の属する技術分野で通常の知識を有する者が本発明を容易に実施できる程度に詳細に説明するためのものであり、これにより本発明の技術的な思想および範疇が限定されることを意味するのではない。
【００２２】
本発明による耐白化性および耐衝撃性に優れたポリプロピレン樹脂組成物は、エチレン−プロピレン−アルファオレフィンランダム共重合体７５〜９５重量％およびエチレン含有量が２０〜５０重量％であるエチレン−プロピレンブロック共重合体５〜２５重量％からなるポリプロピレンランダムブロック共重合体を含み、前述したエチレン−プロピレンブロック共重合体に対するエチレン−プロピレン−アルファオレフィンランダム共重合体の固有粘度比は０．３〜１であることを特徴とする。
【００２３】
１．ポリプロピレンランダムブロック共重合体
前述したポリプロピレンランダムブロック共重合体は前述したエチレン−プロピレン−アルファオレフィンランダム共重合体７５〜９５重量％およびエチレン−プロピレンブロック共重合体５〜２５重量％であることが望ましいが、前述したエチレン−プロピレン−アルファオレフィンランダム共重合体が７５重量％未満であれば剛性が低下し、９５重量％を超えれば耐衝撃性が低下し、前述したエチレン−プロピレンブロック共重合体は５重量％未満であれば耐衝撃性が低下し、２５重量％を超えれば剛性が低下する。
【００２４】
また、前述したポリプロピレンランダムブロック共重合体はエチレン−プロピレンブロック共重合体に対するエチレン−プロピレン−アルファオレフィンランダム共重合体の固有粘度比が０．３〜１であることが望ましいが、０．３未満であればエチレン−プロピレンブロック共重合体の分子量がエチレン−プロピレン−アルファオレフィンランダム共重合体より相対的に低くて衝撃を吸収することが難しくなり、１を超えれば、エチレン−プロピレンブロック共重合体の分散相のサイズが増加して耐白化性が低下することもある。
【００２５】
前述したエチレン−プロピレン−アルファオレフィンランダム共重合体はエチレン０．５〜７重量％および炭素数が４〜５のアルファオレフィン１〜１５重量％を含み、ポリプロピレン樹脂組成物の機械的剛性維持および耐熱性を向上させ耐白化性を維持することに効果的な役割を果たす。前述したエチレン含有量は好ましくは０．５〜５重量％であり、さらに好ましくは１〜３重量％であり、０．５重量％未満であれば耐白化性が低下し、７重量％を超えれば樹脂の結晶化度および剛性が低下する。
【００２６】
前述したアルファオレフィンはエチレンおよびプロピレンを除いた任意のアルファオレフィンを意味し、好ましくはブテンである。また、前述したアルファオレフィンは炭素数が４未満であるか５を超えればランダム共重合体の製造の際、コモノマーとの反応性が低くて共重合体を製造するのに難しさがる。また、前述したアルファオレフィン１〜１５重量％を含み、好ましくは１〜１０重量％であり、さらに好ましくは３〜９重量％である。前述したアルファオレフィンは１重量％未満であれば、結晶化度が必要以上に高くなり透明性が低下し、１５重量％を超えれば結晶化度および剛性が低下して耐熱性が顕著に低くなる問題点を有する。
【００２７】
前述したエチレン−プロピレンブロック共重合体はエチレン２０〜５０重量％を含み、ポリプロピレン樹脂組成物に耐衝撃的特性を付与し微細分散が可能であって耐白化性および透明性を同時に付与する役割を果たす。前述したエチレン含有量は好ましくは２０〜４０重量％であり、２０重量％未満であれば耐衝撃性が低下し５０重量％を超えれば耐衝撃性および耐白化性が低下することもある。
【００２８】
２．添加剤
前述したポリプロピレン樹脂組成物は核剤、調色剤、ＭＩ上昇剤、酸化防止剤および触媒中和剤の中から選択された１種以上の添加剤をさらに含むことが好ましい。
【００２９】
前述した核剤は０．０７〜０．５重量％を含むことが好ましく、０．０７重量％未満であれば核剤の期核作用が十分でないので剛性、耐熱性および透明性が低下し、０．５重量％を超えれば核剤の溶出および経済性において問題が生じる。
【００３０】
より詳しくは、前述した核剤としてはアルミニウムパラ−ターシャリ−ブチル安息香酸、安息香酸ナトリウム、安息香酸カルシウムなどのような有機金属系の核剤、ベンジリデンソルビトール、メチルベンジリデンソルビトール、エチルベンジリデンソルビトール、３、４−ジメチルベンジリデンソルビトールなどのようなソルビトール系核剤および１、２、３−トリデオキシ−４、６：５、７−ビス−Ｏ−[（４−プロピルフェニル）メチレン]−ノニトールなどのようなノニトール系核剤からなる群より選択された１種以上であることができる。
【００３１】
前述した調色剤は０．０１〜１重量％を含むことが好ましく、０．０１重量％未満であれば樹脂組成物の調色性を確保し難く、１重量％を超えれば樹脂組成物に対する経済性が低くなることもある。より詳しくは、前述した調色剤はチタンダイオキシドなどのチタン系酸化物からなる群より選択された１種以上であることができる。
【００３２】
前述したＭＩ（Ｍｅｌｔ  Ｉｎｄｅｘ）上昇剤０．００３〜０．０８重量％を含むことが好ましく、０．００３重量％未満であれば樹脂内分散性が落ちてＭＩ上昇効果が低下し、０．０８重量％を超えれば前述したポリプロピレンランダムブロック共重合体の固有粘度比が増加して成形後にエチレン−プロピレンブロック共重合体の分散相のサイズが増加して透明性が低下することがあり、結晶化度の増加によって耐衝撃性が低下することもある。より詳しくは、前述したＭＩ上昇剤としてはビス（ｔ−ブチルパーオキシアイソプロピル）ベンゼンなどのような有機過酸化物からなる群より選択された１種以上を使用することができる。
【００３３】
前述した酸化防止剤は０．１〜０．５重量％を含むことが好ましく、０．１重量％未満であれば、酸化による樹脂組成物の安定性を確保し難く、０．５重量％を超えれば酸化防止剤の溶出および樹脂組成物に対する経済性が低くなることもある。より詳しくは、前述した酸化防止剤としてはテトラキス（メチレン（３、５−ジ−ｔ−ブチル−４−ヒドロキシ）ヒドロシリケート）および１、３、５−トリメチル−トリス（３、５−ジ−ｔ−ブチル−４−ヒドロキシベンゼン）等のフェノール系酸化防止剤およびトリス（２、４−ジ−ｔ−ブチルフェノール）ホスフェートなどのホスフェート系酸化防止剤などからなる群から選択された１種以上であることが望ましい。
【００３４】
前述した触媒中和剤は０．０１〜０．５重量％を含むことが好ましく、０．０１重量％未満であれば残留する触媒が十分に中和されないし、０．５重量％を超えれば残留する触媒に比べて触媒中和剤が過剰に投入されて溶出および樹脂組成物に対する経済性が低くなることもある。より詳しくは、前述した触媒中和剤は有機触媒中和剤および無機触媒中和剤の中から選択された１種以上であり、好ましくはカルシウムステアレートまたはハイドロタルサイトである。
【００３５】
本発明による耐白化性および耐衝撃性に優れたポリプロピレン樹脂組成物は前述した成分以外にも必要に応じて、本発明の効果を損なわない範囲内で、顔料、分散剤、耐候剤、帯電防止剤、ＵＶ安定剤、スリップ剤、アンチブロッキング剤およびタルクなどの添加剤をさらに含むことができる。
【００３６】
また、本発明による耐白化性および耐衝撃性に優れたポリプロピレン樹脂組成物は溶融指数が１〜５０ｇ／１０ｍｉｎ（２３０℃／２．１６ｋｇ）であることが望ましいが、１ｇ／１０ｍｉｎ未満であれば圧出加工工程での樹脂の流れ特性が低下し前記で言及した固有粘度比０．３〜１を維持し難く、５０ｇ／１０ｍｉｎを超えれば分子量が低くなって耐衝撃的特性が低下することもある。
【００３７】
３．ポリプロピレン樹脂組成物の製造
本発明によるポリプロピレン樹脂組成物はエチレン−プロピレン−アルファオレフィンランダム共重合体を重合する第１重合段階と、前述した第１重合段階を通して製造されたエチレン−プロピレン−アルファオレフィンランダム共重合体の存在下でエチレンおよびプロピレンをさらに投入してエチレン−プロピレンブロック共重合体を重合する第２重合段階とを含むことを特徴とする。
【００３８】
また、本発明によるポリプロピレン樹脂組成物は第２重合段階以降に核剤、調色剤、ＭＩ上昇剤、酸化防止剤および触媒中和剤の中から選択された１種以上の添加剤を投入し混合する混合段階をさらに含むことが望ましい。
【００３９】
（ａ）第１重合段階
触媒の存在下でエチレン、プロピレンおよびアルファオレフィンを同時に投入し気相重合またはバルク重合してエチレン−プロピレン−アルファオレフィンランダム共重合体を製造することが望ましい。前述した触媒は当業において公知の触媒を制限なしに用いられるが、具体的にジアルコキシマグネシウム担体にチタン化合物とフタレート系内部電子供与体を反応させて製造された触媒が用いられ、ここに有機アルミニウム化合物および外部電子供与体を含む触媒が追加してさらに用いられる。
【００４０】
（ｂ）第２重合段階
前述した第１重合段階を通して製造されたエチレン−プロピレン−アルファオレフィンランダム共重合体の存在下で、追加的にエチレンおよびプロピレンを投入し気相重合またはバルク重合してエチレン−プロピレンブロック共重合体を製造することが望ましく、第１重合段階で使用した触媒と同じ触媒を使用することができる。
【００４１】
（ｃ）混合段階
前述した第２重合段階以降に添加剤を投入し混合する段階で、１〜３０分間攪拌した後、１８０〜２３０℃の温度で圧延機または押出機を利用して溶融および混練させてポリプロピレン樹脂組成物を製造することが望ましい。
【００４２】
本発明によるポリプロピレン樹脂組成物で製造された成形品は圧出、中空成形、フィルム成形、射出および真空成形などの方法で成形して製造できるが、これに限定されるものではなく、自動車用内外装材、多用途の収納箱、冷蔵・冷凍食品の貯蔵用製品、透明シート、食材料の貯蔵用などに制限なしに使うことができる。
【実施例】
【００４３】
以下、本発明による耐白化性および耐衝撃性に優れたポリプロピレン樹脂組成物に対する物性を実施例を挙げて説明する。
【００４４】
<実施例１>
（ａ）第１重合段階
ジアルコキシマグネシウム担体にチタン化合物とフタレート系内部電子供与体を反応させて製造した触媒の存在下でエチレン、プロピレンおよび１−ブテンを同時に注入してバルク重合反応させて、生成された共重合体内のエチレンが２重量％であり１−ブテンが６重量％となるように共重合してエチレン−プロピレン−ブテンランダム共重合体を製造した。
【００４５】
（ｂ）第２重合段階
前述した第１重合段階を通して製造されたエチレン−プロピレン−ブテンランダム共重合体の存在下でエチレンおよびプロピレンを追加的に投入してエチレン−プロピレンブロック共重合体のエチレン含有量が３２重量％となるように製造し、エチレン−プロピレン−ブテンランダム共重合体８８重量％とエチレン−プロピレンブロック共重合体１２重量％であり、固有粘度比は０．８５となるように重合量を調節してポリプロピレンランダムブロック共重合体を製造した。
【００４６】
（ｃ）混合段階
前述した第２重合段階を通して製造されたポリプロピレンランダムブロック共重合体に核剤（ＮＸ８０００、ＭＩＬＬＩＫＥＮ）０．２重量％、フェノール系酸化防止剤（ＳＯＮＧＮＯＸ１０１０、松原産業）０．１重量％、ホスフェート系酸化防止剤（ＳＯＮＧＮＯＸ１６８、松原産業）０．１重量％、カルシウムステアレート０．０５重量％および二酸化チタン０．０５重量％を投入し２２０℃で２軸押出機を利用して溶融混合しペレット化してポリプロピレン樹脂組成物を製造した。
【００４７】
<実施例２〜７>
前述した実施例１と同様に実施して、各成分の含有量を下記の表１に示した（但し、ＭＩ上昇剤はＰＫ０１０（ＰＯＬＹＭＯＤＩＦＩＥＲ）を使用し、ＭＩ上昇剤を添加する前の溶融フローチャートは４〜５ｇ／ｍｉｎである）。
【００４８】
【表１】
0006262350.tif 000002
【００４９】
<比較例１〜４>
前述した実施例１と同様に実施し、各成分の含有量を下記の表２に示した。
【００５０】
【表２】
0006262350.tif 000003
【００５１】
<試験例>
前述した実施例１〜７および比較例１〜４を通して製造されたポリプロピレン樹脂組成物を利用して横１２０ｍｍ×縦１２０ｍｍ×厚さ２ｍｍのシートを製造した後、シートの白化発生程度、面衝撃強度およびアイゾッド衝撃強さを測定して、下記の表３にその結果を示した。
【００５２】
各実施例１〜７および比較例１〜４において、諸般物性の測定／評価項目およびその測定方法は、次の通りである。
（１）エチレン含有量：赤外線吸収スペクトル（ＦＴ−ＩＲ）を使って７２０、７４０ｃｍ−１特性ピークを利用してエチレン含有量を測定した。
（２）ブテン含有量：赤外線吸収スペクトル（ＦＴ−ＩＲ）を使って７７１ｃｍ−１特性ピークを利用してブテン含有量を測定した。
（３）固有粘度比：固有粘度は１３５℃、デカリン溶液下で粘度測定器を利用して測定した。エチレン−プロピレンブロック共重合体の溶剤抽出物はキシレン溶剤を利用して１５０℃で可溶された成分を示す。固有粘度比は次の通り計算された。（固有粘度比＝エチレン−プロピレンブロック共重合体÷エチレン−プロピレン−アルファオレフィンを含むランダム共重合体の固有粘度）
（４）溶融指数：ＡＳＴＭ  Ｄ１２３８に基づいて２３０℃、２．１６ｋｇ荷重下で測定した。
（５）ノッチ付きアイゾッド衝撃強さ：ＡＳＴＭ  Ｄ２５６に基づいて測定した。
（６）面衝撃強度：ＡＳＴＭ  Ｄ５４２０に基づいて２ｍｍ厚さの射出シート試片のガードナータイプ（Ｇａｒｄｎｅｒ  ｔｙｐｅ）落球衝撃機を利用して２３℃および０℃で重錘落下衝撃（ｆａｌｌｉｎｇ  ｗｅｉｇｈｔ  ｉｍｐａｃｔ（Ｊ））を測定した。
（７）白化発生程度（衝撃白化）：１００ｍｍ×１００ｍｍ×２ｍｍシートに５ｋｇの重り（直径２５ｍｍ）を２０ｃｍ高さから落として衝撃を与えた後に、落下地点の白化が発生したのを白化発生部位の直径（ｍｍ）を測定して記録した。
【００５３】
【表３】
0006262350.tif 000004
【００５４】
上述した表３から分かるように、固有粘度比が１を超えたり０．３未満である比較例２および４の場合には耐白化性または衝撃強度が低下し、エチレン含有量を超える比較例３は耐白化性が顕著に低下することを確認できる。
【００５５】
また、核剤および調色剤を含まない実施例７の場合には衝撃強度は向上したが、耐白化性は低下した。
【００５６】
反面、前述した実施例１〜６は比較例１〜４に比べて耐白化性および衝撃強度が向上することが分かる。
【００５７】
したがって、本発明による耐白化性および耐衝撃性に優れたポリプロピレン樹脂組成物は耐白化性および耐衝撃性に優れて、自動車用内外装材および食品包装容器などの多様な成形品として応用可能なポリプロピレン樹脂組成物を提供することに優秀な効果を示す。
【産業上の利用可能性】
【００５８】
本発明による耐白化性および耐衝撃性に優れたポリプロピレン樹脂組成物は耐白化性および耐衝撃性に優れて、自動車用内外装材および食品包装容器などの多様な成形品として応用可能なポリプロピレン樹脂組成物を提供することに優秀な効果を示す。